(57)【要約】【課題】生分解性等の乳酸ポリマーの特性をもつと共に高い抗菌性をもつ組成物を提供する。【解決手段】乳酸オリゴマーと乳酸オリゴマーの金属塩とを組合せて組成物をつくる。【選択図】なし【特許請求の範囲】
【請求項１】
乳酸オリゴマーと乳酸オリゴマーの金属塩からなることを特徴とする抗菌性組成物。
【請求項２】
乳酸オリゴマー及び乳酸オリゴマーの金属塩の平均重合度が２〜１００である請求項１記載の抗菌性組成物。
【請求項３】
金属塩が銅塩、亜鉛塩又は鉄塩である請求項１又は２記載の抗菌性組成物。
【請求項４】
乳酸オリゴマー１重量部に対し乳酸オリゴマーの金属塩が０．１〜１．０重量部存在する請求項１〜３のいずれか１項記載の抗菌性組成物。
【請求項５】
乳酸と乳酸金属塩とを混合し、該混合物を加熱して系外に水分を除去することにより脱水縮合してオリゴマーを形成することを特徴とする請求項１〜４のいずれか１項記載の抗菌性組成物の製造方法。
【請求項６】
請求項１〜４のいずれか１項記載の抗菌性組成物を物品に混入、含浸もしくは被覆することを特徴とする物品に抗菌性を付与する方法。
【請求項７】
物品が繊維製フィルタである請求項６の方法。
【発明の詳細な説明】
【技術分野】
【０００１】
本発明は抗菌性組成物、その製造方法及びその利用に関する。
【背景技術】
【０００２】
近年、抗菌性は多くの分野で必要とされてきており、種々の抗菌剤（防カビ剤、抗菌剤等も含む）が提案されている。
それらのなかで、乳酸を編合重合したポリ乳酸は容易に加水分解して生分解性や生体吸収性を有することから手術糸等の医療用材料として使用されている。これらのポリ乳酸はそれ自体が成形性をもつに十分な高い重合度をもっているが、近年相対的に低い重合度をもつもの即ち乳酸オリゴマーについての検討もなされている（たとえば特許文献１）。
【０００３】
特許文献１では乳酸オリゴマーの抗菌性と共に、徐放性及び洗浄効果に着目しているが、抗菌性についていえば必ずしも十分とはいえないのが実状である。
【先行技術文献】
【特許文献】
【０００４】
【特許文献１】特開平１０−１３９８６７号公報
【発明の概要】
【発明が解決しようとする課題】
【０００５】
本発明の目的は、生分解性等の乳酸の重合体のもつ特性を維持した上で、その抗菌性を顕著に向上させることにある。
【課題を解決するための手段】
【０００６】
本発明の第１は、乳酸オリゴマーと乳酸オリゴマーの金属塩からなることを特徴とする抗菌性組成物である。
本発明の第２は、乳酸と乳酸金属塩とを混合し、該混合物を加熱して系外に水分を除去することにより脱水縮合してオリゴマーを形成することを特徴とする抗菌性組成物の製造方法である。
本発明の第３は、上記の抗菌性組成物を、物品に混入、含浸もしくは被覆することを特徴とする物品に抗菌性を付与する方法である。
【発明の効果】
【０００７】
乳酸オリゴマーと乳酸オリゴマーの金属塩とを組合せることにより、抗菌性が大幅に向上すると共に、成形性重合体又は塗膜形成性重合体に混入した場合にも、それらの成形性や品質を損うことなく顕著に向上した抗菌性をそれぞれの物品に付与することができる。
【発明を実施するための形態】
【０００８】
本発明の抗菌性組成物は、乳酸オリゴマーと乳酸オリゴマーの金属塩とを必須成分として含む。
乳酸オリゴマーの金属塩を構成する金属としては、従来からイオン状態で抗菌作用を示すことが知られている銀、銅、亜鉛、金、白金、錫、ニッケル、鉄等を用いうるが、銅、亜鉛及び鉄が好ましく、特に銅が好ましい。
【０００９】
本発明の抗菌性組成物は、遊離乳酸と乳酸金属塩とを混合し、この混合物を加熱して脱水縮合反応させることによって製造することができる。加熱温度は脱水縮合反応が起こるに十分な温度であればよく、通常１００〜２００℃の温度が用いられる。系外に生成した水分を出して縮合反応を促進させるために系を減圧状態に保つことが好ましい。
乳酸としては、Ｄ体、Ｌ体、ＤＬ体のいずれを用いてもよい。
【００１０】
乳酸に対する乳酸金属塩の使用割合によって生成するオリゴマーの重合度を制御することができる。本発明では遊離の乳酸１重量部に対し乳酸金属塩を０．１〜１．０重量部、特に０．２〜０．５重量部用いることが好ましい。
【００１１】
乳酸オリゴマーの金属塩は通常オリゴマー１分子当り１個の金属原子を有する。
オリゴマーの平均重合度は約２〜１００程度、好ましくは約５〜５０である。通常、上記の方法で得られる組成物はほぼ同じ重合度と重合度分布をもった乳酸オリゴマーと乳酸オリゴマー金属塩との混合物である。
【００１２】
尚、予め、遊離の乳酸を用いた自己重縮合反応によって乳酸オリゴマーをつくり、そのカルボキシル末端（の一部）に銅イオンをイオン交換反応によって導入して本発明の抗菌性組成物を製造することも可能である。
【００１３】
本発明の抗菌性組成物は、通常、乳酸オリゴマー１重量部に対し乳酸オリゴマーの金属塩が０．1〜１．０重量部、好ましくは０．２〜０．５重量部含まれている。かなり少ない金属塩含量であっても、その共存によって抗菌性が大幅に向上する。
【００１４】
本発明の抗菌性組成物である乳酸オリゴマーとその金属塩の混合物は、低融点（通常１００℃以下）の固体状物であり、熱硬化性エラストマー、熱可塑性エラストマー、熱可塑性樹脂等の成形性重合体や塗膜形成性重合体との混合が容易であり、それらに混入してもそれらの成形性や塗膜形成性や得られる物品の品質を損うことはほとんどない。特に熱硬化性エラストマーの１種であるシリコーンゴムに混入して成形品又は塗膜をつくることは好ましい使用態様の１つである。
【００１５】
上記した成形性ないし塗膜形成性重合体への抗菌性組成物の混入量は０．５〜３重量％程度が好ましい。このようにして得られた成形体や塗膜は２以上の抗菌活性値（ＪＩＳ  Ｚ  ２８０１）を示す。
【００１６】
本発明の抗菌性組成物は、従来抗菌剤が用いられている種々の用途に用いることができるが、特に衣類、使い捨てマスク、防じん・防毒マスク、防じんフィルタ等の各種繊維製品、各種紙製品、プラスチック加工品等の各種成形品等が好ましい用途として例示される。
次に実施例によって本発明を例証する。
【００１７】
実施例における抗菌性の試験は次のとおりである。
（１）試験方法１：菌液吸収法（ＪＩＳ  Ｌ  １９０２）
菌の種類：大腸菌（菌株・ＩＦＯ  ０３３０１  （独）製品評価技術基盤機構）
試験片  ：約１８ｍｍ正方形、サンプル各３検体、
標準布６検体（ＪＩＳ  Ｌ  ８００３）
生菌数測定法：混釈平板培養法
【００１８】
試験操作：
減菌済の標準布３検体に、試験菌液０．２ｍｌをつけ、洗い出し液２０ｍｌと共に撹拌して、生菌数を測定した。
また、減菌済の標準布３検体とサンプル各３検体に、試験菌液０．２ｍｌをつけ、培養し（条件：３７±１℃、１８±１ｈｒｓ）、洗い出し液２０ｍｌと共に撹拌してから、生菌数を測定した。
【００１９】
評価法  ：
（ａ）試験成立の判定基準
増殖値［Ｆ］＞１．５
Ｆ＝Ｍｂ−Ｍａ
Ｍａ：標準布の試験菌接種直後の３検体の生菌数の常用対数の平均値
Ｍｂ：標準布の１８時間培養後の３検体の生菌数の常用対数の平均値
【００２０】
（ｂ）活性値
静菌活性値  Ｓ＝Ｍｂ−Ｍｃ
殺菌活性値  Ｌ＝Ｍｂ−Ｍｃ
Ｍｃ：抗菌加工試料の１８時間培養後の３検体の生菌数の
常用対数の平均値
（２）試験方法２：フィルム密着法（ＪＩＳ  Ｚ  ２８０１）
【実施例１】
【００２１】
１０００ｍｌの四つ口フラスコにＤＬ−乳酸５００ｇと乳酸銅１ｇを入れ、温度計、減圧口、窒素ガス流入口、及び減圧用シール付き撹拌棒を取り付け窒素雰囲気下で、１４５℃で３時間加熱し、ＤＬ−乳酸に含まれる水を除去した。次いで１４５℃、１５０ｍｍＨｇで３時間、１５０℃、１５ｍｍＨｇで３時間加熱・減圧し、最終的に１８５℃、１５ｍｍＨｇで１．５時間の条件下で脱水縮合反応を行い、乳酸オリゴマーと乳酸オリゴマーの銅塩からなる混合物を得た。分子量を測定したところ、ほぼ５００〜３０００の範囲で分布しており、平均重合度は乳酸オリゴマーが約２０、乳酸オリゴマーの銅塩も約２０であった。
【００２２】
比較例１：
乳酸銅を用いないこと以外は、実施例１と同様にして乳酸オリゴマーを得た。
抗菌性試験のため、実施例１で得た乳酸オリゴマーと乳酸オリゴマーの銅塩との混合物と比較例１で得た乳酸オリゴマーの、それぞれの溶液（溶媒：アセトニトリル）に、局方ガーゼ（２９０×２９０ｍｍ）を浸漬し、次いで乾燥して溶媒を除去して、添着量０．５重量％のサンプルを調整した。
実施例１及び比較例１のサンプルについての菌数測定結果を表１に示す。
【００２３】
【表１】
2010150239.tif 000002
【００２４】
次に、ＪＩＳによる評価法に従い、
下記に示す式で、静菌活性値、殺菌活性値を算出した。
静菌活性値：Ｓ＝ｌｏｇＢ−ｌｏｇＣ
殺菌活性値：Ｌ＝ｌｏｇＡ−ｌｏｇＣ
結果を表２に示す。
【００２５】
【表２】
2010150239.tif 000003
【実施例２】
【００２６】
実施例１で得た乳酸オリゴマーと乳酸オリゴマーの銅塩との混合物を液状シリコーンゴム、０．１重量％、０．５重量％、１重量％、２重量％及び３重量％添加し、成形し、加熱して硬化させて、厚さ０．１ｍｍ、縦横１７０×２００ｍｍのシートを得た。液状シリコーンゴム単独の場合と成形性及びシート品質は実質上同じであった。
【００２７】
このシートについて、ＪＩＳ  Ｚ  ２８０１に従って、大腸菌を用いて、抗菌性試験を行った。
結果を表３に示す。
【００２８】
【表３】
2010150239.tif 000004
【００２９】
実施例１と同一のサンプルと黄色ブドウ球菌（ＮＢＲＣ  １２７３２、グラム陽性菌）を用いて、ＪＩＳ  Ｚ  ２８０１（フィルム密着性）に従って抗菌性の試験を行った。結果を表４に示す。
【００３０】
【表４】
2010150239.tif 000005
【００３１】
実施例と比較例の上記の結果から、乳酸オリゴマー単独に比し、乳酸オリゴマーの金属塩を混入することによって抗菌性が大幅に向上すること、及びシリコーンゴム等に本発明の組成物を混入した場合も、成形性や品質を損うことなく優れた抗菌性が付与されることがわかる。
【実施例３】
【００３２】
極細径ガラス繊維をラウンドプリーツ状に一体抄紙成形して、防じんマスク用の円筒形状の成形フィルタ（「αリングフィルタ」と称する）をつくった。
実施例１と同様にして、乳酸・乳酸銅オリゴマーをつくり、濃度を調整した乳酸・乳酸銅オリゴマーのエタノール溶液をつくった。
【００３３】
このエタノール溶液にαリングフィルタを浸漬して乾燥し、乳酸・乳酸銅オリゴマーを添着したαリングフィルタを調整した。
オリゴマーの添加量は、０．５％、１．５％及び３．２％（αリングフィルタの重量当りの量）である。
次いで、ＪＩＳ  Ｌ  １９０２に従って抗菌性の試験を行った。
試験結果を表５に示す。
【００３４】
【表５】
2010150239.tif 000006
【実施例４】
【００３５】
お椀状の繊維布帛フィルタを着用者の顔面に接する板状フェルト接顔体にとりつけた使い捨て防じんマスクを用意した。
実施例１と同様にして、乳酸・乳酸銅オリゴマーをつくり、乳酸・乳酸銅オリゴマーのエタノール溶液（２ｍｇ／ｍｌ）をつくった。
【００３６】
このエタノール溶液を上記マスクにスプレーで数回塗布し、０．０４％、０．０６％及び０．１３％（対マスク重量）のオリゴマーを塗布した。
次いで、ＪＩＳ  Ｌ  １９０２に従って抗菌性の試験を行った。
菌数測定結果を表６に示す。
【００３７】
【表６】
2010150239.tif 000007
【００３８】
活性値の結果を表７に示す。
【００３９】
【表７】
2010150239.tif 000008